【手続補正書】
【提出日】平成18年3月7日(2006.3.7)
【手続補正１】
【補正対象書類名】明細書
【補正対象項目名】発明の名称
【補正方法】変更
【補正の内容】
【発明の名称】樹脂組成物
【手続補正２】
【補正対象書類名】明細書
【補正対象項目名】特許請求の範囲
【補正方法】変更
【補正の内容】
【特許請求の範囲】
【請求項１】  樹脂と層間距離を持つジカルボン酸−リン酸カルシウム複合化合物とを溶融混練して得られることを特徴とする樹脂組成物。
【請求項２】  ジカルボン酸−リン酸カルシウム複合化合物が一般式
Ｃａ８（ＨＰＯ４）２−Ｚ（ＲＣ２Ｏ４）Ｚ（ＰＯ４）４・ｍＨ２Ｏ（ただし、０＜Ｚ≦１、０≦ｍ≦１０である。Ｒは炭素数１以上の直鎖メチレン基およびその置換体、不飽和結合を有するアルケンおよびその置換体、芳香族基およびその置換体）であることを特徴とする請求項１に記載の樹脂組成物。
【請求項３】  ジカルボン酸−リン酸カルシウム複合化合物が、２．０ｎｍ以上の層間距離を持つことを特徴とする請求項１または２に記載の樹脂組成物。
【請求項４】  ジカルボン酸−リン酸カルシウム複合化合物の粒子の平均長さが、２μｍ以下であることを特徴とする請求項１から３のいずれかに記載の樹脂組成物。
【請求項５】  樹脂９９．５〜５０．０質量部およびジカルボン酸−リン酸カルシウム複合化合物０．５〜５０．０質量部からなることを特徴とする請求項１から４のいずれかに記載の樹脂組成物。
【請求項６】  樹脂が、ポリアミド樹脂、ポリフェニレンエーテル樹脂、ポリオキシメチレン樹脂、脂肪族ポリエステル樹脂、芳香族ポリエステル樹脂、芳香族ポリカーボネート樹脂、ポリアリーレンスルフィド樹脂、ポリオレフィン樹脂、スチレン樹脂およびアクリル樹脂のいずれかから選ばれた少なくとも１種の熱可塑性樹脂であることを特徴とする請求項５に記載の樹脂組成物。
【請求項７】  樹脂が、ポリアミド樹脂であることを特徴とする請求項６に記載の樹脂組成物。
【請求項８】  樹脂成分中にジカルボン酸−リン酸カルシウム複合化合物が、最大分散粒径１０μｍ以下で分散していることを特徴とする請求項１から７のいずれかに記載の樹脂組成物。
【手続補正３】
【補正対象書類名】明細書
【補正対象項目名】０００１
【補正方法】変更
【補正の内容】
【０００１】
【発明の属する技術分野】
本発明は、様々な機械工業部品、電気電子部品などの産業用材料として、靱性に優れ、さらに強度、剛性、耐熱性が高く、バリアー性に優れる樹脂組成物に関するものである。
【手続補正４】
【補正対象書類名】明細書
【補正対象項目名】０００６
【補正方法】変更
【補正の内容】
【０００６】
【発明が解決しようとする課題】
本発明の目的は、溶融混練法によって簡便な方法によって靭性を損なうことなく、樹脂の強度、剛性、バリアー性を向上させる樹脂組成物を提供することである。
【手続補正５】
【補正対象書類名】明細書
【補正対象項目名】０００８
【補正方法】変更
【補正の内容】
【０００８】
【発明の実施の形態】
本発明者らは、上記課題を解決すべく鋭意検討した結果、樹脂と層間距離を持つジカルボン酸−リン酸カルシウム複合化合物からなる樹脂組成物によって上記課題が解決できることを見出し、本発明を完成させるに至った。
すなわち、本発明は以下のとおりである。
１．樹脂と層間距離を持つジカルボン酸−リン酸カルシウム複合化合物とを溶融混練してなることを特徴とする樹脂組成物、
２．ジカルボン酸−リン酸カルシウム複合化合物が一般式
Ｃａ８（ＨＰＯ４）２−Ｚ（ＲＣ２Ｏ４）Ｚ（ＰＯ４）４・ｍＨ２Ｏ（ただし、０＜Ｚ≦１、０≦ｍ≦１０である。Ｒは炭素数１以上の直鎖メチレン基およびその置換体、不飽和結合を有するアルケンおよびその置換体、芳香族基およびその置換体）であることを特徴とする上記に記載の樹脂組成物、
３．ジカルボン酸−リン酸カルシウム複合化合物が、２．０ｎｍ以上の層間距離を持つことを特徴とする上記１または２に記載の樹脂組成物、
４．ジカルボン酸−リン酸カルシウム複合化合物の粒子の平均長さが、２μｍ以下であることを特徴とする上記１から３のいずれかに記載の樹脂組成物、
【手続補正６】
【補正対象書類名】明細書
【補正対象項目名】０００９
【補正方法】変更
【補正の内容】
【０００９】
５．  樹脂９９．５〜５０．０質量部およびジカルボン酸−リン酸カルシウム複合化合物０．５〜５０．０質量部からなることを特徴とする上記１から４のいずれかに記載の樹脂組成物。
６．樹脂が、ポリアミド樹脂、ポリフェニレンエーテル樹脂、ポリオキシメチレン樹脂、脂肪族ポリエステル樹脂、芳香族ポリエステル樹脂、芳香族ポリカーボネート樹脂、ポリアリーレンスルフィド樹脂、ポリオレフィン樹脂、スチレン樹脂およびアクリル樹脂のいずれかから選ばれた少なくとも１種の熱可塑性樹脂であることを特徴とする上記５に記載の樹脂組成物。
７．樹脂が、ポリアミド樹脂であることを特徴とする上記６に記載の樹脂組成物。
８．樹脂成分中にジカルボン酸−リン酸カルシウム複合化合物が、最大分散粒径１０μｍ以下で分散していることを特徴とする上記１から７のいずれかに記載の樹脂組成物。
【手続補正７】
【補正対象書類名】明細書
【補正対象項目名】００１０
【補正方法】変更
【補正の内容】
【００１０】
【発明の実施の形態】
以下、本発明について詳細に説明する。
本発明は、樹脂とジカルボン酸−リン酸カルシウム複合化合物からなる樹脂組成物に関するものである。
本発明で用いられる樹脂とは、公知のものであれば特に限定されるものではなく、熱可塑性樹脂又はゴム、熱硬化性樹脂をあげることができる。
【手続補正８】
【補正対象書類名】明細書
【補正対象項目名】００１６
【補正方法】変更
【補正の内容】
【００１６】
本発明で用いられる層間距離を持つジカルボン酸−リン酸カルシウム複合化合物とは、樹脂の靭性、強度、耐熱性、バリアー性などの特性を向上させる目的で添加される化合物であり、下記一般式で示される。
Ｃａ８（ＨＰＯ４）２−Ｚ（ＲＣ２Ｏ４）Ｚ（ＰＯ４）４・ｍＨ２Ｏ
ただし、０＜Ｚ≦１、０≦ｍ≦１０である。Ｒは炭素数１以上のアルキル、アリール基を示し、具体的にはＣＨ２、Ｃ２Ｈ４などの直鎖メチレン基およびその置換体、Ｃ２Ｈ２などの不飽和結合を有するアルケンおよびその置換体、Ｃ６Ｈ４、Ｃ１０Ｈ８などの芳香族基およびその置換体を挙げることができる。
【手続補正９】
【補正対象書類名】明細書
【補正対象項目名】００１７
【補正方法】変更
【補正の内容】
【００１７】
ここで、好ましい層間距離を持つジカルボン酸−リン酸カルシウム複合化合物としては、樹脂９９．５〜５０．０質量部に対して、０．５〜５０質量部添加するものであり、さらに好ましくは、樹脂９９．０〜６５質量部に対して、１．０〜３５質量部であり、更に好ましくは、樹脂９８．０〜８０質量部に対して、２．０質量部〜２０質量部である。上記範囲内であれば、補強した樹脂の靭性、強度、剛性、バリアー性に特に優れる傾向にあり、また得られる樹脂組成物の成形性も優れる傾向にある。
【手続補正１０】
【補正対象書類名】明細書
【補正対象項目名】００３５
【補正方法】変更
【補正の内容】
【００３５】
本発明の樹脂組成物には、必要に応じて、本発明の目的を損なわない範囲で、着色剤を添加しても差し支えない。前記着色剤は、ニグロシンなどの染料、酸化チタンあるいはカーボンブラックなどの顔料、あるいはアルミニウム、着色アルミニウム、ニッケル、スズ、銅、金、銀、白金、酸化鉄、ステンレス、チタンなどの金属粒子、マイカ製パール顔料、カラーグラファイト、カラーガラス繊維、カラーガラスフレークなどのメタリック顔料などから選ばれる少なくとも１種の着色剤である。
【手続補正１１】
【補正対象書類名】明細書
【補正対象項目名】００５９
【補正方法】変更
【補正の内容】
【００５９】
【発明の効果】
本発明の層間距離を持つジカルボン酸−リン酸カルシウム複合化合物は樹脂と溶融混練することにより靱性に優れ、さらに強度、剛性、耐熱性が高く、バリアー性に優れる樹脂組成物を得られるため、包装・容器などの汎用的消費分野や、自動車分野、電気・電子分野、機械・工業分野、事務機器分野、航空・宇宙分野などの各種部品などへの応用が期待される。